【手続補正書】
【提出日】平成22年7月13日(2010.7.13)
【手続補正１】
【補正対象書類名】明細書
【補正対象項目名】０１８３
【補正方法】変更
【補正の内容】
【０１８３】
Ｃ．多層の熱転写の評価
ラインとクロスバーおよびパッドの両方の転写は本質的に完全であり、真直ぐなラインエッジの良好な品質であった。
Ｄ．タッチパッド構成成分の構成
２つの印刷された９×１６ｃｍのタッチパッドパターンの各々を受容体から切り分けた。８１４２光学透明接着剤（３Ｍ）のシートを、印刷された９×１６ｃｍタッチパッドパターンのサイズに合うようにトリミングした。接着剤カバーシートを除去し、クロスバーおよびパッドを用いて２つのパターンを視覚的に整列して、印刷されたタッチパッドパターンの１つの裏側（銀パターンの反対側）および他の印刷されたタッチパッドパターンの前側（銀パターンを有する側）にそれを付着させた。結果は、ベースフィルム、パターン化銀ライン、接着剤、ベースフィルムおよびパターン化銀ラインを層状配列において備えるタッチパッド構成成分であった。タッチパッド構成成分の紫外・可視線の透過率は、銀パターンのある領域および銀パターンのない領域において測定された。５００〜１１００ｎｍの透過率は、パターン化領域については８７％および非パターン化領域については８９％であった。
【手続補正２】
【補正対象書類名】明細書
【補正対象項目名】０１８４
【補正方法】変更
【補正の内容】
【０１８４】
以上、本発明を要約すると下記のとおりである。
１．ａ）約５ｎｍ〜約１５００ｎｍの平均最長寸法を有する複数の金属粒子を含む、Ａｇ、Ｃｕおよびそれらの合金からなる群から選択された金属粉末を金属組成物の全質量に基づいて約６５〜約９５質量％、ならびに
ｂ）ポリアニリン、ポリチオフェン、ポリピロール、ポリへテロ芳香族ビニレン、およびそれらの誘導体からなる群から選択された導電性ポリマー；アクリルおよびスチレン−アクリルラテックス、および溶液ベースのアクリルおよびスチレン−アクリル（コ）ポリマー、およびそれらの組合せからなる群から選択された非導電性ポリマー；エチレンと、（メタ）アクリレート、ビニルアセテート、一酸化炭素および（メタ）アクリル酸からなる群から選択された１つまたは複数のモノマーとのコポリマー；およびポリビニルアセテートおよびそのコポリマー；からなる群から選択された１つまたは複数の樹脂を含む分散剤約５〜約３５質量％
を含む金属組成物（Ａ）。
２．顔料、染料、および約５ｎｍ〜約１５００ｎｍの平均最長寸法を有する導電性粒子からなる群から選択された１つまたは複数の添加剤を分散剤の全質量に基づいて約１０質量％までさらに含み、上記導電性粒子がカーボンブラック、カーボンナノチューブ、Ａｕ、Ｐｄ、およびＡｕとＰｄとの合金からなる群から選択される、上記１に記載の組成物。
３．約１００ｎｍ〜約４００ｎｍの平均粒子径を有する約８５〜約９５質量％のＡｇ粉末を含む、上記１に記載の組成物。
４．分散剤がアクリルおよびスチレン−アクリルラテックス、および溶液ベースのアクリルおよびスチレン−アクリル（コ）ポリマー、およびそれらの組合せからなる群から選択された樹脂を含む、上記１に記載の組成物。
５．添加剤がインドシアニン、フタロシアニンおよびメロシアニンからなる群から選択された近赤外染料を含む、上記２に記載の組成物。
６．ベースフィルムと金属転写層とを含み、該金属転写層が上記１に記載の金属組成物（Ａ）を含む、多層熱画像形成ドナー。
７．金属転写層が本質的に金属組成物（Ａ）から構成される、上記６に記載のドナー。
８．金属組成物（Ａ）が、顔料、染料、ならびにカーボンブラック、カーボンナノチューブ、Ａｕ、Ｐｄ、およびＡｕおよびＰｄの合金からなる群から選択された約５ｎｍ〜約１５００ｎｍの平均最長寸法を有する導電性粒子からなる群から選択された１つまたは複数の添加剤を分散剤の全質量に基づいて約１０質量％までさらに含む、上記６に記載のドナー。
９．金属組成物（Ａ）が、約１００ｎｍ〜約４００ｎｍの平均粒子径を有する約８５〜約９５質量％のＡｇ粉末を含む、上記６に記載のドナー。
１０．分散剤がアクリルおよびスチレン−アクリルラテックス、および溶液ベースのアクリルおよびスチレン−アクリル（コ）ポリマー、およびそれらの組合せからなる群から選択された樹脂を含む、上記６に記載のドナー。
１１．分散剤が、ポリアニリン、ポリチオフェン、およびそれらの誘導体からなる群から選択された導電性ポリマーを金属組成物（Ａ）の乾燥質量に基づいて約１〜約５質量％で含む、上記６に記載のドナー。
１２．ベースフィルムが、ポリエチレンテレフタレート、ポリエチレンナフタレート、トリアセチルセルロースおよびポリイミドからなる群から選択されたポリマー材料を含む、上記６に記載のドナー。
１３．ベースフィルムと金属転写層との間に置かれたＬＴＨＣ層をさらに含む、上記６に記載のドナー。
１４．ＬＴＨＣ層が、ＣｒおよびＮｉから選択された金属フィルム、カーボンブラック、黒鉛、およびＬＴＨＣ層中で約６００〜１２００ｎｍの範囲の吸収極大を有する近赤外染料からなる群から選択された１つまたは複数の放射吸収機を含む、上記１３に記載のドナー。
１５．ＬＴＨＣ層がＣｒまたはＮｉを含む金属フィルムである、上記１４に記載のドナー。
１６．ＬＴＨＣ層が、インドシアニン、フタロシアニン、およびメロシアニンからなる群から選択された１つまたは複数の水溶性または水分散性放射吸収性シアニン化合物、およびアクリル樹脂、親水性ポリエステル、スルホン化ポリエステルおよび無水マレイン酸ホモポリマーおよびコポリマーからなる群から選択された１つまたは複数の水溶性または水分散性ポリマーバインダーを含む、上記１３に記載のドナー。
１７．１つまたは複数の付加的な転写層をさらに含む、上記６に記載のドナー。
１８．１つまたは複数の付加的な転写層がポリアニリン、ポリチオフェン、ポリピロール、ポリへテロ芳香族ビニレン、およびそれらの誘導体からなる群から選択された導電性ポリマーを含む、上記１７に記載のドナー。
１９．１つまたは複数の付加的な転写層が、ポリアニリンおよびその誘導体からなる群から選択された導電層を含み、そして０．１〜１２質量％の単一壁カーボンナノチューブおよび１〜３０個の炭素を有する有機プロトン酸をさらに含み、該酸がポリアニリン主鎖中の窒素原子の約２５％〜約１００％のモル当量で存在する、上記１８に記載のドナー。
２０．１つまたは複数の付加的な転写層が約１〜約９０質量％のカーボンブラックを含む、上記１７に記載のドナー。
２１．ａ）１つまたは複数のベースフィルム、ならびに
ｂ）１つまたは複数のパターン化金属層
を含み、ここでパターン化金属層が、約１ミリメートル以下の幅の少なくとも１つのラインを含むパターンを有し、そして約５ｎｍ〜約１５００ｎｍの平均最長寸法を特徴とする複数の金属粒子を含む、Ａｇ、Ｃｕおよびそれらの合金からなる群から選択された金属粉末約６５〜約９５質量％、ならびにポリアニリン、ポリチオフェン、ポリピロール、ポリへテロ芳香族ビニレンおよびそれらの誘導体からなる群から選択された導電性ポリマー；およびアクリルおよびスチレン−アクリルラテックス、および溶液型アクリルおよびスチレン−アクリル（コ）ポリマー、およびそれらの組合せからなる群から選択された非導電性ポリマー；エチレンと（メタ）アクリレート、ビニルアセテート、一酸化炭素および（メタ）アクリル酸からなる群から選択された１つまたは複数のモノマーとのコポリマー；ポリビニルアセテートおよびそのコポリマー、およびポリビニルピロリドンおよびそのコポリマーからなる群から選択された１つまたは複数の樹脂を含む分散剤約５〜約３５質量％を含む、パターン化多層組成物。
２２．ベースフィルムが、ポリエチレンテレフタレート、ポリエチレンナフタレート、トリアセチルセルロース、ガラスおよびポリイミドからなる群から選択される、上記２１に記載のパターン化多層組成物。
２３．パターン化金属層が約１０−４ｏｈｍ-ｃｍ以下の抵抗率を特徴とする、上記２１に記載のパターン化多層組成物。
２４．パターン化金属層が、少なくとも１つの約１０ミクロン以下の幅のラインを有するパターンを有する、上記２１に記載のパターン化多層組成物。
２５．１つまたは複数の付加的なパターン化層をさらに含む、上記２１に記載のパターン化多層組成物。
２６．１つまたは複数の付加的なパターン化層がポリアニリン、ポリチオフェン、ポリピロール、ポリへテロ芳香族ビニレン、およびそれらの誘導体からなる群から選択された導電性ポリマーを含む、上記２５に記載のパターン化多層組成物。
２７．１つまたは複数の付加的なパターン化層が、ポリアニリンおよびその誘導体からなる群から選択された導電層を含み、０．１〜１２質量％の単層カーボンナノチューブと、１〜３０個の炭素を有する有機プロトン酸とをさらに含み、該酸がポリアニリン主鎖中の窒素原子の約２５％〜約１００％のモル当量で存在する、上記２５に記載のパターン化多層組成物。
２８．上記２１に記載のパターン化多層組成物を含む電磁干渉シールド。
２９．パターン化金属層の上または下に付加的なパターン化層をさらに含む、上記２８に記載の電磁干渉シールド。
３０．付加的なパターン化層が約１〜約９０質量％のカーボンブラックを含む、上記２９に記載の電磁干渉シールド。
３１．ベースフィルムがポリエチレンテレフタレート、ポリエチレンナフタレート、トリアセチルセルロースおよびガラスからなる群から選択され、パターン化金属層の反対側の該ベースフィルム上に反射防止コーティングをさらに含む、上記２８に記載の電磁干渉シールド。
３２．上記２１に記載の多層組成物を含むタッチパッドセンサ。
３３．誘電体層をさらに含む、上記３２に記載のタッチパッドセンサ。
３４．第１のパターン化金属層を有する第１のベースフィルム、第２のパターン化金属層
を有する第２のベースフィルム、および第１のパターン化金属層と第２のパターン化金属層との間に配置された誘電体層を含む、上記３３に記載のタッチパッドセンサ。
３５．２つの反対面を有する第１のベースフィルムと、該２つの反対面の各々の上に配置されたパターン化金属層とを含む、上記３２に記載のタッチパッドセンサ。
【手続補正３】
【補正対象書類名】特許請求の範囲
【補正対象項目名】全文
【補正方法】変更
【補正の内容】
【特許請求の範囲】
【請求項１】
ａ）５ｎｍ〜１５００ｎｍの平均最長寸法を有する複数の金属粒子を含む、Ａｇ、Ｃｕおよびそれらの合金からなる群から選択された金属粉末を金属組成物の全質量に基づいて６５〜９５質量％、ならびに
ｂ）ポリアニリン、ポリチオフェン、ポリピロール、ポリへテロ芳香族ビニレン、およびそれらの誘導体からなる群から選択された導電性ポリマー；アクリルおよびスチレン−アクリルラテックス、および溶液ベースのアクリルおよびスチレン−アクリル（コ）ポリマー、およびそれらの組合せからなる群から選択された非導電性ポリマー；エチレンと、（メタ）アクリレート、ビニルアセテート、一酸化炭素および（メタ）アクリル酸からなる群から選択された１つまたは複数のモノマーとのコポリマー；およびポリビニルアセテートおよびそのコポリマー；からなる群から選択された１つまたは複数の樹脂を含む分散剤５〜３５質量％
を含む金属組成物（Ａ）。
【請求項２】
ベースフィルムと金属転写層とを含み、該金属転写層が請求項１に記載の金属組成物（Ａ）を含む、多層熱画像形成ドナー。
【請求項３】
ａ）１つまたは複数のベースフィルム、ならびに
ｂ）１つまたは複数のパターン化金属層
を含み、ここでパターン化金属層が、１ミリメートル以下の幅の少なくとも１つのラインを含むパターンを有し、そして５ｎｍ〜１５００ｎｍの平均最長寸法を特徴とする複数の金属粒子を含む、Ａｇ、Ｃｕおよびそれらの合金からなる群から選択された金属粉末６５〜９５質量％、ならびにポリアニリン、ポリチオフェン、ポリピロール、ポリへテロ芳香族ビニレンおよびそれらの誘導体からなる群から選択された導電性ポリマー；およびアクリルおよびスチレン−アクリルラテックス、および溶液型アクリルおよびスチレン−アクリル（コ）ポリマー、およびそれらの組合せからなる群から選択された非導電性ポリマー；エチレンと（メタ）アクリレート、ビニルアセテート、一酸化炭素および（メタ）アクリル酸からなる群から選択された１つまたは複数のモノマーとのコポリマー；ポリビニルアセテートおよびそのコポリマー、およびポリビニルピロリドンおよびそのコポリマーからなる群から選択された１つまたは複数の樹脂を含む分散剤５〜３５質量％を含む、パターン化多層組成物。
【請求項４】
請求項３に記載のパターン化多層組成物を含む電磁干渉シールド。
【請求項５】
請求項３に記載の多層組成物を含むタッチパッドセンサ。